TWIP И НАНОДВОЙНИКОВАННАЯ АУСТЕНИТНАЯ НЕРЖАВЕЮЩАЯ СТАЛЬ И СПОСОБ ЕЕ ПОЛУЧЕНИЯ

1. Способ получения TWIP и нанодвойникованной аустенитной нержавеющей стали, отличающийся тем, что включает стадии:
получения аустенитной нержавеющей стали, которая содержит не более чем 0,018% масс C, 0,25-0,75% масс Si, 1,5-2% масс Mn, 17,80-19,60% масс Cr, 24,00-25,25% масс Ni, 3,75-4,85% масс Mo, 1,26-2,78% масс Cu, 0,04-0,15% масс N, и остаток представляет собой Fe и неизбежные примеси;
доведения аустенитной нержавеющей стали до температуры ниже 0°C; и
приложения пластической деформации к аустенитной стали при этой температуре до такой степени, которая соответствует пластической деформации, по меньшей мере, 30%, так что в материале образуются нанодвойники.
2. Способ по п.1, в котором материал доводят до температуры ниже -50°C перед тем, как к материалу прикладывают пластическую деформацию.
3. Способ по п.1, в котором материал доводят до температуры ниже -75°C перед тем, как к материалу прикладывают пластическую деформацию.
4. Способ по любому из пп.1-3, в котором пластическую деформацию прикладывают к материалу посредством вытягивания.
5. Способ по любому из пп.1-3, в котором пластическую деформацию прикладывают к материалу посредством сжатия, например, прокатки.
6. Способ по любому из пп.1-3, в котором материал пластически деформируют до такой степени, которая соответствует пластической деформации, по меньшей мере, 40%.
7. Способ по п.6, в котором материал пластически деформируют до такой степени, которая соответствует пластической деформации, по меньшей мере, 50%.
8. Способ по любому из пп.1-3, в котором пластическую деформацию прикладывают к материалу периодически при величине меньше чем 10% за шаг деформации, предпочтительно, меньше чем 6% за шаг деформаци, а более предпочтительно, меньше чем 4% за шаг деформации.
9. Способ по п.1, в котором деформацию прикладывают к материалу при скорости более чем 0,15% в секунду, предпочтительно, более чем 0,35% в секунду.
10. Способ по п.1 или 9, в котором деформацию прикладывают к материалу при скорости меньше, чем 3,5% в секунду, предпочтительно, меньше чем 1,5% в секунду.
11. Материал аустенитной нержавеющей стали, отличающийся тем, что он представляет собой аустенитную сталь с нанодвойникованной структурой, которая содержит не более чем 0,018% масс C, 0,25-0,75% масс Si, 1,5-2% масс Mn, 17,80-19,60% масс Cr, 24,00-25,25% масс Ni, 3,75-4,85% масс Mo, 1,26-2,78% масс Cu, 0,04-0,15% масс N, и остаток представляет собой Fe и неизбежные примеси; причем среднее наноразмерное расстояние в материале ниже 1000 нм, а плотность нанодвойников выше 35%.
12. Материал аустенитной нержавеющей стали по п.11, в котором среднее наноразмерное расстояние в материале ниже 500 нм.
13. Материал аустенитной нержавеющей стали по п.11, где среднее наноразмерное расстояние в материале ниже 300 нм.